(57)【要約】【課題】  未反応フェノール類の含有量が少なく、かつ、分子量分布が狭いノボラック型フェノール樹脂を高収率に製造することができるノボラック型フェノール樹脂の製造方法を提供する。【解決手段】  フェノール類とアルデヒド類とを、硫酸類水溶液を用いて反応させるノボラック型フェノール樹脂の製造方法であって、上記フェノール類１モルに対して上記硫酸類０．１モル以上を用いることを特徴とするノボラック型フェノール樹脂の製造方法。【選択図】  なし  【特許請求の範囲】
【請求項１】
フェノール類とアルデヒド類とを、硫酸類水溶液を用いて反応させるノボラック型フェノール樹脂の製造方法であって、前記フェノール類１モルに対して前記硫酸類０．１〜１．５モルを用いることを特徴とするノボラック型フェノール樹脂の製造方法。
【請求項２】
前記硫酸類水溶液中の硫酸類の濃度が、５〜９９重量％である請求項１に記載のノボラック型フェノール樹脂の製造方法。
【請求項３】
前記フェノール類（Ｐ）とアルデヒド類（Ｆ）との反応モル比（Ｆ／Ｐ）が、０．３〜０．９５である請求項１又は２に記載のノボラック型フェノール樹脂の製造方法。
【請求項４】
前記フェノール類と前記アルデヒド類とを、反応系中の水分含有率を１〜９９重量％として反応させる請求項１ないし３のいずれかに記載のノボラック型フェノール樹脂の製造方法。
【請求項５】
前記フェノール類と前記アルデヒド類とを、４０〜１５０℃で反応させる請求項１ないし４のいずれかに記載のノボラック型フェノール樹脂の製造方法。
【請求項６】
前記硫酸類が、硫酸である請求項１ないし５のいずれかに記載のノボラック型フェノール樹脂の製造方法。
【請求項７】
前記ノボラック型フェノール樹脂を合成後、反応系の水洗を行い、前記ノボラック型フェノール樹脂中に含有される硫酸類の濃度を０．５重量％以下とする請求項１ないし６のいずれかに記載のノボラック型フェノール樹脂の製造方法。
【請求項８】
前記反応系の水洗を行った後、反応系中に残留している硫酸類１当量に対して、アルカリ性物質０．８〜１．５当量を用いて中和する請求項７に記載のノボラック型フェノール樹脂の製造方法。
【請求項９】
前記ノボラック型フェノール樹脂中に含有される未反応フェノール類が、３重量％以下である請求項１ないし８のいずれかに記載のノボラック型フェノール樹脂の製造方法。
【請求項１０】
前記ノボラック型フェノール樹脂の分子量分布の分散度が、１．２〜３．０である請求項１ないし９のいずれかに記載のノボラック型フェノール樹脂の製造方法。
【発明の詳細な説明】
【技術分野】
【０００１】
本発明は、ノボラック型フェノール樹脂の製造方法に関するものである。
【背景技術】
【０００２】
ノボラック型フェノール樹脂は、フェノール類とアルデヒド類とを、比較的少量の塩酸、硫酸、リン酸、亜リン酸、蓚酸、ｐ−トルエンスルホン酸といった無機酸、有機酸を触媒として反応させることで得られる。ここで、ノボラック型フェノール樹脂の分子量は、フェノール類とアルデヒド類との反応モル比等で調整するのが一般的であるが、分子量の低いノボラック型フェノール樹脂を製造すると、その分子量分布が広くなりやすいという問題がある。
【０００３】
分子量分布を狭くする一般的な手段としては、例えば、有機溶媒中で反応させる方法、あるいは、水蒸気蒸留又は溶剤洗浄により低分子量成分を除去する方法があるが、前者の場合は低分子量のノボラック型フェノール樹脂は得られず、後者の場合は収率が大きく低下してしまう。
このほか、フェノール類とアルデヒド類とを、有機ホスホン酸を用いて反応させる方法が開示されている（例えば、特許文献１参照。）。
【０００４】
【特許文献１】特開２００２−１９４９４１号公報
【発明の開示】
【発明が解決しようとする課題】
【０００５】
本発明は、未反応フェノール類の含有量が少なく、かつ、分子量分布が狭いノボラック型フェノール樹脂を高収率に製造することができるノボラック型フェノール樹脂の製造方法を提供するものである。
【課題を解決するための手段】
【０００６】
このような目的は、下記の本発明（１）〜（１０）により達成される。
（１）フェノール類とアルデヒド類とを、硫酸類水溶液を用いて反応させるノボラック型フェノール樹脂の製造方法であって、上記フェノール類１モルに対して上記硫酸類０．1〜１．５モルを用いることを特徴とするノボラック型フェノール樹脂の製造方法。
（２）上記硫酸類水溶液中の硫酸類の濃度が、５〜９９重量％である上記（１）に記載のノボラック型フェノール樹脂の製造方法。
（３）上記フェノール類（Ｐ）とアルデヒド類（Ｆ）との反応モル比（Ｆ／Ｐ）が、０．３〜０．９５である上記（１）又は（２）に記載のノボラック型フェノール樹脂の製造方法。
（４）上記フェノール類と上記アルデヒド類とを、反応系中の水分含有率を１〜９９重量％として反応させる上記（１）ないし（３）のいずれかに記載のノボラック型フェノール樹脂の製造方法。
（５）上記フェノール類と上記アルデヒド類とを、４０〜１５０℃で反応させる上記（１）ないし（４）のいずれかに記載のノボラック型フェノール樹脂の製造方法。
（６）上記硫酸類が、硫酸である上記（１）ないし（５）のいずれかに記載のノボラック型フェノール樹脂の製造方法。
（７）上記ノボラック型フェノール樹脂を合成後、反応系の水洗を行い、上記ノボラック型フェノール樹脂中に含有される硫酸類の濃度を０．５重量％以下とする上記（１）ないし（６）のいずれかに記載のノボラック型フェノール樹脂の製造方法。
（８）上記反応系の水洗を行った後、反応系中に残留している硫酸類１当量に対して、アルカリ性物質０．８〜１．５当量を用いて中和する上記（７）に記載のノボラック型フェノール樹脂の製造方法。
（９）上記ノボラック型フェノール樹脂中に含有される未反応フェノール類が、３重量％以下である上記（１）ないし（８）のいずれかに記載のノボラック型フェノール樹脂の製造方法。
（１０）上記ノボラック型フェノール樹脂の分子量分布の分散度が、１．２〜３．０である上記（１）ないし（９）のいずれかに記載のノボラック型フェノール樹脂の製造方法。
【発明の効果】
【０００７】
本発明は、フェノール類とアルデヒド類とを、硫酸類水溶液を用いて反応させるノボラック型フェノール樹脂の製造方法であって、未反応フェノール類の含有量が少なく、分子量分布の分散度が小さいノボラック型フェノール樹脂を高収率で得ることができる。
【発明を実施するための最良の形態】
【０００８】
以下に、本発明のノボラック型フェノール樹脂の製造方法について詳細に説明する。
本発明のノボラック型フェノール樹脂の製造方法（以下、単に「製造方法」ということがある）は、
フェノール類とアルデヒド類とを、硫酸類水溶液を用いて反応させるノボラック型フェノール樹脂の製造方法であって、フェノール類１モルに対して硫酸類０．１〜１．５モルを用いることを特徴とするものである。
【０００９】
本発明の製造方法で用いられるフェノール類としては特に限定されないが、例えば、フェノール、ｏ−クレゾール、ｍ−クレゾール、ｐ−クレゾール等のクレゾール、２，３−キシレノール、２，４−キシレノール、２，５−キシレノール、２，６−キシレノール、３，４−キシレノール、３，５−キシレノール等のキシレノール、ｏ−エチルフェノール、ｍ−エチルフェノール、ｐ−エチルフェノール等のエチルフェノール、イソプロピルフェノール、ブチルフェノール、ｐ−ｔｅｒｔ−ブチルフェノール等のブチルフェノール、ｐ−ｔｅｒｔ−アミルフェノール、ｐ−オクチルフェノール、ｐ−ノニルフェノール、ｐ−クミルフェノール等のアルキルフェノール、フルオロフェノール、クロロフェノール、ブロモフェノール、ヨードフェノール等のハロゲン化フェノール、ｐ−フェニルフェノール、アミノフェノール、ニトロフェノール、ジニトロフェノール、トリニトロフェノール等の１価フェノール置換体、および１−ナフトール、２−ナフトール等の１価のフェノール類、レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＳ、ジヒドロキシナフタリン等の多価フェノール類が挙げられる。これらを単独または２種類以上組み合わせて使用することができる。
【００１０】
また、同様にアルデヒド類としては特に限定されないが、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられる。これらを単独または２種類以上組み合わせて使用することができる。
【００１１】
本発明の製造方法において、上記フェノール類（Ｐ）とアルデヒド類（Ｆ）との反応モル比（Ｆ／Ｐ）としては特に限定されないが、０．３〜０．９５とすることが好ましい。さらに好ましくは０．４〜０．９、特に好ましくは０．６〜０．９０である。
この反応モル比は、目的とするノボラック型フェノール樹脂の分子量に合わせて適宜選択して用いることができるが、反応モル比を上記下限値以上とすることにより、未反応フェノール類の含有量が少ないノボラック型フェノール樹脂を効率よく得ることができる。また、上記上限値以下とすることにより、ノボラック型フェノール樹脂の高粘度化やゲル化を抑制することができる。
【００１２】
これらのフェノール類とアルデヒド類との反応方法としては特に限定されないが、例えば、反応開始時にフェノール類とアルデヒド類を全量一括して仕込み反応させる方法、あるいは、反応初期の発熱を抑えるため、フェノール類を一括して仕込んでからアルデヒド類を逐次添加して反応させる方法などを適用することができる。
【００１３】
本発明の製造方法は、上記フェノール類とアルデヒド類とを、硫酸類水溶液を用いて反応させるものであり、フェノール類１モルに対して上記硫酸類０．１〜１．５モルを用いることを特徴とする。
【００１４】
ここで硫酸類としては、水に溶解して硫酸類水溶液となりうる硫酸系化合物を用いることができ、特に限定されないが、例えば、硫酸、ジメチル硫酸、ジエチル硫酸などが挙げられる。これらを単独または２種類以上組み合わせて使用することができる。
【００１５】
これらの硫酸類の中でも、硫酸が好ましい。硫酸は濃度調節を簡易に行うことができ、また、低コストで入手することができる。
【００１６】
この硫酸類水溶液中の硫酸類の濃度としては特に限定されないが、５〜９９重量％であることが好ましく、さらに好ましくは４０〜９０重量％である。
硫酸類水溶液中の硫酸類の濃度を上記下限値以上とすることにより、フェノール類とアルデヒド類との反応を効率的に進行させることができる。また、上記上限値以下とすることにより、副生成物の生成を抑制することができる。
【００１７】
本発明の製造方法において用いられる硫酸類の量は、フェノール類１モルに対して、０．１〜１．５モルである。これにより、フェノール類とアルデヒド類とを、硫酸類水溶液を用いて反応させる系において、フェノール類を主成分とする有機相と、硫酸類水溶液からなる水相との分配を安定させることができる。
この硫酸類の量は、フェノール類１モルに対して、０．２〜１．０モルであることがさらに好ましく、０．４〜０．９モルであることが特に好ましい。これにより、分子量分布が狭く、未反応フェノール類を少ないノボラック型フェノール樹脂を効率的に得ることができる。
【００１８】
この硫酸類の量を多くすると、未反応フェノール類の含有量が少なく、かつ、分子量分布が狭いノボラック型フェノール樹脂を高収率で得るという本発明の効果は大きくなる傾向があるが、フェノール類１モルに対して、上記上限値を越える量を用いても、この効果が実質的に変わらなくなるので経済的でないことがある。また、０．１モル未満では、有機相と水相とを安定して分配するためには水相中の硫酸類濃度が低くなり、反応速度が低下することがある。
【００１９】
本発明の製造方法において、フェノール類とアルデヒド類とを、硫酸類水溶液を用いて反応させる際の反応系中の水分含有率としては特に限定されないが、１〜９９重量％とすることが好ましい。さらに好ましくは１０〜９５重量％である。
【００２０】
ここで、反応系中の水分含有率とは、反応系内に存在するフェノール類、アルデヒド類、硫酸類水溶液、ノボラック型フェノール樹脂などの合計量に対する、反応系内に存在する水分の合計量の重量比率を指す。反応系内に存在する水分としては、硫酸類水溶液中の水分、アルデヒド類に含有される水分など、添加する原料に由来する水分のほか、反応時に発生する縮合水がある。
【００２１】
反応系中の水分含有率は、仕込み原料中の水分量と反応で生成する縮合水量との合計を反応系中の水分量とし、これを仕込み全量で除することで算出することができる。また、水を蒸留して取り除きながら反応させる場合、上記仕込み原料中の水分量と反応で生成する縮合水量との合計量から、溜去した水分量を減じて反応系中の水分量とし、同様に算出することができる。
【００２２】
この水分含有率を、好ましくは上記の範囲内で反応を行うことにより、未反応フェノール類の含有量が少なく、かつ、分子量分布が狭いノボラック型フェノール樹脂を高収率で得ることができる。
反応系中の水分含有率を上記下限値以上とすることにより、ノボラック型フェノール樹脂の分子量が過剰に高分子量化したり、ゲル化したりするのを抑制することができる。
【００２３】
本発明の製造方法において、フェノール類とアルデヒド類とを、硫酸類水溶液を用いて反応させる際の反応温度としては特に限定されないが、４０〜１５０℃であることが好ましい。さらに好ましくは９０〜１４０℃である。
反応温度を上記下限値以上とすることにより、フェノール類とアルデヒド類との反応を促進させることができ、未反応フェノール類の含有量を低減させることができる。また、副生成物の生成を抑制することができる。一方、上記上限値以下とすることにより、ノボラック型フェノール樹脂の分子量が過剰に高分子量化したり、ゲル化したりするのを抑制することができる。
【００２４】
本発明の製造方法により、フェノール類とアルデヒド類とを、硫酸類水溶液を用いて常圧下で反応させる場合、例えば、水分含有率が２０〜４０重量％の範囲における還流温度は、ほぼ１０２〜１１０℃になり、温度及び水分のコントロール上、常圧反応は好ましい条件である。このほかの反応方法としては、例えば、ブタノール、プロパノールなどの非水系溶媒を使用した溶剤還流脱水反応、高圧反応等の方法を適用することができる。
また、アルデヒド類を逐次添加して、生成する縮合水を蒸留等で取り除きながら行う反応方法は、反応系中の水分量が一定となり、好ましい反応条件で実施することができる。ただし、未反応のフェノール類が水分と一緒に取り除かれやすくなる場合は、未反応フェノール類が一定量以下となるまで、未反応のフェノール類が蒸留されない条件で反応を行い、次いで、蒸留により水分を取り除いた後、あるいは取り除きながら反応を続けることが好ましい。
【００２５】
本発明の製造方法においては特に限定されないが、以上に説明した方法によりノボラック型フェノール樹脂を合成した後、反応系の水洗を行い、ノボラック型フェノール樹脂中に含有される硫酸類の濃度を０．５重量％以下にすることが好ましい。好ましくは０．１重量％以下である。さらに好ましくは０．０５重量％以下である。
これにより、水洗後、常圧蒸留もしくは減圧蒸留を行うとき、ノボラック型フェノール樹脂の分子量が過剰に高分子量化したり、ゲル化したりするのを抑制することができる。
【００２６】
ここで水洗を行う方法としては特に限定されないが、例えば、フェノール樹脂を含む有機相と、硫酸類水溶液を含む水相とを、遠心分離により分離する。次いで、得られた有機相を、純水やイオン交換水で水洗を行うことにより、ノボラック型フェノール樹脂中に含有される硫酸類の濃度を３重量％以下とすることができる。また、この水洗を複数回数実施することにより、硫酸類の濃度を０．１重量％以下とすることができる。
【００２７】
また、さらに、硫酸類の濃度が上記上限値以下になるまで水洗を行った後、反応系中に残留している硫酸類１当量に対して、アルカリ性物質０．８〜１．５当量を用いて中和することが好ましい。これにより、硫酸類の有する触媒活性を失活させることができるので、この後の工程で、高温で脱水反応を行う場合でも、ノボラック型フェノール樹脂の分子量が過剰に高分子量化したり、ゲル化したりするのを抑制することができる。
【００２８】
ここで用いられるアルカリ性物質としては特に限定されないが、例えば、水酸化カルシウム、水酸化ナトリウム、トリエタノールアミンなどを用いることができる。アルカリ性物質の形態としては特に限定されないが、水溶液の形態で用いることが好ましい。
【００２９】
本発明の製造方法においては、このほか、必要により、水や有機溶剤、さらには未反応フェノール類を除去するため、常圧蒸留や、減圧蒸留、水蒸気蒸留等を併せて行うこともできる。
【００３０】
本発明の製造方法においては、硫酸類を用いるが、このほか、通常、ノボラック型フェノール樹脂の製造で使用する酸性触媒の併用も可能である。このような酸性触媒としては例えば、シュウ酸、リン酸、塩酸、ｐ−トルエンスルホン酸などが挙げられる。
【００３１】
本発明の製造方法において、フェノール類とアルデヒド類とを、硫酸類水溶液を用いて反応させることにより、未反応フェノール類の含有量が少なく、かつ、分子量分布が狭いノボラック型フェノール樹脂を高収率で得ることができる理由は、以下のように考えられる。
【００３２】
硫酸類は非常に水溶性が高い化合物であるが、フェノール類には溶解性が小さく、ノボラック型フェノール樹脂に対してはその分子量が増大するとともに溶解性が更に小さくなる性質を有している。
この硫酸類水溶液をフェノール類に対して所定量用いることにより、反応開始時の反応系はフェノール類を主成分とする有機相と、硫酸類水溶液からなる水相とに相分離する。この液−液不均一反応系において、フェノール類モノマー及び２核体成分等の低分子量成分は比較的水相に溶出しやすく、溶出した成分は硫酸類の触媒作用により、添加されたアルデヒド類と反応する。反応により生成したノボラック型フェノール樹脂は、速やかに有機相に抽出されるが、ある程度高分子量化したノボラック型フェノール樹脂は水相にほとんど溶出しないため、さらに高分子量化する反応は起こりにくくなる。
【００３３】
また、反応系中の水分量や反応温度を好ましくは上記範囲内とすることにより、反応により生じた２核体成分、３核体成分等の低分子量成分が硫酸類触媒を有する水相へ溶出されやすくなり、水相での反応を容易に進めることができる。そして、水相中のイオン濃度が高い状態で維持されるので、水相と有機相との界面がよりしっかりと分離し、有機相側における高分子化反応を防止できる。
【００３４】
このように、本発明の製造方法による反応系においては、低分子量成分と高分子量成分とが、上記水相への溶解性の差異による反応速度差を生じ、フェノール類モノマーや２核体成分等の低分子量成分が選択的に反応するとともに、生成したノボラック型フェノール樹脂が過度に高分子量化することを抑制することができる。
この結果、未反応フェノール類の含有量が少なく、かつ、分子量分布が狭いノボラック型フェノール樹脂を高収率に製造することができる。
【００３５】
本発明の製造方法により得られるノボラック型フェノール樹脂中に含有される未反応フェノール類の含有量は特に限定されないが、好ましくは３重量％以下である。さらに好ましくは、１重量％以下である。
本発明の製造方法においては、フェノール類とアルデヒド類とを硫酸類を用い、フェノール類を主成分とする有機相と、硫酸類水溶液からなる水相との間で液−液不均一反応を行うことにより、未反応フェノール類の含有量を上記上限値以下とすることができる。また、必要に応じて、未反応フェノール類を除去するために、常圧蒸留や、減圧蒸留、水蒸気蒸留等を併せて行うこともできる。
【００３６】
本発明の製造方法により得られるノボラック型フェノール樹脂の分子量分布の分散度（分散度＝重量平均分子量／数平均分子量）としては特に限定されないが、１．２〜３．０であることが好ましい。
本発明の製造方法においては、上記液−液不均一反応を行うことにより、未反応フェノール類含有量を少なくし、かつ、高分子量成分の増大を抑えることができる。これにより、分子量分布の分散度を上記範囲内とすることができる。
【００３７】
なお、本発明の製造方法において、未反応フェノール類の含有量は、ＪＩＳ Ｋ ０１１４に準拠して、ガスクロマトグラフィー法を用い、３，５−キシレノールを内部標準物質として内部標準法で測定した値である。また、重量平均分子量及び数平均分子量は、液体クロマトグラフィー法を用いて測定し、２核体成分の含有量はその面積比率により求めたものである。
ここで液体クロマトグラフィー法は、ＧＰＣ（ゲルパーミエーションクロマトグラフィー）を用いたものであり、テトラヒドロフランを溶出溶媒として使用し、流量１．０ｍｌ／分、カラム温度４０℃の条件で測定した。装置は、
本体：ＴＯＳＯＨ社製・「ＨＬＣ−８１２０」
分析用カラム：ＴＯＳＯＨ社製・「Ｇ１０００ＨＸＬ」１本、「Ｇ２０００ＨＸＬ」２本、「Ｇ３００
０ＨＸＬ」１本、を使用した。
【実施例】
【００３８】
以下、本発明を実施例により詳細に説明する。ここで記載されている「部」は「重量部」、「％」は「重量％」を示す。
【００３９】
（実施例１）
３Ｌの三口フラスコ中に、フェノール１０００部、５０％硫酸水溶液１０００部を添加し、１００℃に昇温し、３７％ホルムアルデヒド水溶液６０４部を３０分間かけて逐次添加し、１００℃で１時間還流させながら反応させた。
その後、純水５００部を添加して混合し、樹脂相と分離した水相を除去した。このような水洗工程を３回行った。水洗後のフェノール樹脂中に残存している硫酸量を測定したところ、０．０４％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ａ１０４５部を得た。
【００４０】
（実施例２）
３Ｌの三口フラスコ中にフェノール１０００部、６０％硫酸水溶液を１０００部添加し、１００℃に昇温し、３７％ホルムアルデヒド水溶液６０４部を３０分間かけて逐次添加し、１００℃で１時間還流させながら反応させた。
その後、純水５００部を添加して混合し、樹脂相と分離した水相を除去した。このような水洗工程を３回行った。水洗後のフェノール樹脂中に残存している硫酸量を測定したところ、０．０５％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ｂ１０４８部を得た。
【００４１】
（実施例３）
３Ｌの三口フラスコ中にフェノール１０００部、８０％硫酸水溶液を１０００部添加し、１００℃に昇温し、３７％ホルムアルデヒド水溶液６０４部を３０分間かけて逐次添加し、１００℃で１時間還流させながら反応させた。
その後、純水５００部を添加して混合し、樹脂と分離した水相を除去した。このような水洗工程を３回行った。水洗後のフェノール樹脂中に残存している硫酸量を測定したところ、０．０４％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ｃ１０４９部を得た。
【００４２】
（実施例４）
３Ｌの三口フラスコ中にフェノール１０００部、６０％硫酸水溶液を１０００部添加し、１２０℃に昇温し、９２％パラホルムアルデヒド２４３部を３０分間かけて逐次添加し、１１０℃で１時間還流させながら反応させた。
その後、純水５００部を添加して混合し、樹脂相と分離した水相を除去した。このような水洗工程を３回行った。水洗後のフェノール樹脂中に残存している硫酸量を測定したところ、０．０４％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１９０℃まで昇温し、フェノール樹脂Ｄ１０４４部を得た。
【００４３】
（実施例５）  
３Ｌの三口フラスコ中に、フェノール１０００部、８０％硫酸水溶液１０００部を添加し、１００℃に昇温し、３７％ホルムアルデヒド水溶液３４５部を３０分間かけて逐次添加し、１００℃で１時間還流させながら反応させた。
その後、純水５００部を添加して混合し、樹脂相と分離した水相を除去した。このような水洗工程を３回行った。水洗後のフェノール樹脂中に残存している硫酸量を測定したところ、０．０５％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ｅ１０１３部を得た。
【００４４】
（実施例６）  
３Ｌの三口フラスコ中に、フェノール１０００部、６０％硫酸水溶液１０００部を添加し、１００℃に昇温し、３７％ホルムアルデヒド水溶液６９０部を３０分間かけて逐次添加し、１００℃で１時間還流させながら反応させた。
その後、純水５００部を添加して混合し、樹脂相と分離した水相を除去した。このような水洗工程を３回行った。水洗後のフェノール樹脂中に残存している硫酸量を測定したところ、０．０４％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ｆ１０８９部を得た。
【００４５】
（実施例７）
３Ｌの三口フラスコ中に、フェノール１０００部、８０％硫酸水溶液１０００部を添加し、１００℃に昇温し、３７％ホルムアルデヒド水溶液６９０部を３０分間かけて逐次添加し、６０℃で２時間還流させながら反応させた。
その後、純水５００部を添加して混合し、樹脂相と分離した水相を除去した。このような水洗工程を２回行った。水洗後のフェノール樹脂中に残存している硫酸量を測定したところ、０．１％であった。
その後、５０％水酸化ナトリウム水溶液を、上記残存硫酸１当量に対して１．２当量添加し、常圧蒸留を行い１３０℃まで昇温し、５０００Ｐａの減圧度で減圧蒸留を行って１５０℃まで昇温し、フェノール樹脂Ｆ１０７３部を得た。
【００４６】
（実施例８）
３Ｌの三口フラスコ中に、フェノール１０００部、８０％硫酸水溶液４５６部を添加し、１００℃に昇温し、３７％ホルムアルデヒド水溶液６９０部を３０分間かけて逐次添加し、６０℃で２時間還流させながら反応させた。
その後、純水５００部を添加して混合し、樹脂相と分離した水相を除去した。このような水洗工程を４回行った。水洗後のフェノール樹脂中に残存している硫酸量を測定したところ、０．０２％であった。
その後、常圧蒸留を行い１３０℃まで昇温し、５０００Ｐａの減圧度で減圧蒸留を行って１５０℃まで昇温し、フェノール樹脂Ｇ１０８４部を得た。
【００４７】
（比較例１）  
３Ｌの三口フラスコ中にフェノール１０００部、３％硫酸１０００部を添加し、１００℃に昇温し、３７％ホルムアルデヒド水溶液６０４部を３０分間かけて逐次添加し、１００℃で１時間還流させながら反応させた。
その後、純水５００部を添加して混合し、樹脂相と分離した水相を除去した。このような水洗工程を３回行った。その後、常圧蒸留を行い１３０℃まで昇温し、５０００Ｐａの減圧下で減圧蒸留を行って１５０℃まで昇温し、フェノール樹脂Ｈを９２９部得た。
【００４８】
（比較例２）  
３Ｌの三口フラスコ中にフェノール１０００部、シュウ酸を１０部添加し、１００℃に昇温し、３７％ホルムアルデヒド水溶液６９０部を３０分間かけて逐次添加し、１００℃で１時間還流させながら反応させた。
その後、常圧蒸留を行い１３０℃まで昇温し、５０００Ｐａの減圧下で減圧蒸留を行って１５０℃まで昇温し、フェノール樹脂Ｉを９７２部得た。 
【００４９】
実施例１〜８と比較例１〜２で得られたフェノール樹脂の特性について、表１に示す。
【００５０】
【表１】
2005089661.tif 000002
【００５１】
（測定方法）
（１）樹脂収得量：フェノール１０００部に対する収得したフェノール樹脂の量を示した。
（２）数平均分子量、及び重量平均分子量：液体クロマトグラフィーで測定した。
・液体クロマトグラフィーは、ＧＰＣ（ゲルパーミエーションクロマトグラフィー）を用いたものであり、テトラヒドロフランを溶出溶媒として使用し、流量１．０ｍｌ／分、カラム温度４０℃の条件で測定した。装置は、
本体：ＴＯＳＯＨ社製・「ＨＬＣ−８１２０」
分析用カラム：ＴＯＳＯＨ社製・「Ｇ１０００ＨＸＬ」１本、「Ｇ２０００ＨＸＬ」２本、「Ｇ３０００ＨＸＬ」１本
を使用した。
（３）未反応フェノール量：ガスクロマトグラフィーで測定した。
・ガスクロマトグラフィー：ＪＩＳ Ｋ０１１４に準拠して、３，５−キシレノールを内部標準として内部標準法で測定した。
（４）二核体成分量：上記液体クロマトグラフィーで測定を行った際に得られた分子量分布をもとに、二核体成分に該当する部分の全体に対する面積比率から算出した。
（５）フェノール樹脂中の硫酸濃度：蛍光Ｘ線法により測定した。
【００５２】
実施例１〜８は、本発明の製造方法により得られたフェノール樹脂であり、未反応フェノール類の含有量が少なく、分子量分布の分散度が小さいものであった。また、反応収得量も高いものであった。
比較例１は硫酸を用いたが、比較例２における蓚酸と同じく少量の使用であり、本発明の製造方法による反応形態とは異なるため、比較例２と同様、未反応フェノール類の含有量が多く、分子量分布の分散度が大きくなった。また、反応収得量も減少した。
【産業上の利用可能性】
【００５３】
本発明は、フェノール類とアルデヒド類とを、硫酸類水溶液を用いて反応させるノボラック型フェノール樹脂の製造方法であって、未反応フェノール類の含有量が少なく、分子量分布の分散度が小さいノボラック型フェノール樹脂を高収率で得ることができる。本発明の製造方法により得られたノボラック型フェノール樹脂は、上記の特性を生かして種々の用途に適用することができるものである。